(57)【特許請求の範囲】
【請求項１】
ヨウ塩化銀粒子を含んでなる写真乳剤であって、前記粒子がさらにオスミウム及びルテニウムを含んでなり、０．１〜１２０ｍｇ／Ａｇモルの量の金と０．１〜２０ｍｇ／Ａｇモルの量のイオウで化学増感され、そして下式：
【化１】
0003996249.tif 000023
（式中、
Ｘは独立的に−Ｏ−、−ＮＨ−もしくは−ＮＲ−（式中、Ｒは置換基である）であり、
ｍ及びｒは独立的に０、１もしくは２であり；
Ｍは−Ｈもしくはカチオン種であり；
Ａｒは芳香族基であり；そして
Ｌは結合基（ここで、ｐは０もしくは１である）
で表されるジスルフィド化合物を含んでなる、ことを特徴とする写真乳剤。
【請求項２】
ヨウ塩化銀粒子を含む写真乳剤を含んでなる写真要素であって、前記粒子がさらにオスミウム及びルテニウムを含んでなり、０．１〜１２０ｍｇ／Ａｇモルの量の金と０．１〜２０ｍｇ／Ａｇモルの量のイオウで化学増感され、そして下式：
【化２】
0003996249.tif 000024
（式中、
Ｘは独立的に−Ｏ−、−ＮＨ−もしくは−ＮＲ−（式中、Ｒは置換基である）であり、
ｍ及びｒは独立的に０、１もしくは２であり；
Ｍは−Ｈもしくはカチオン種であり；
Ａｒは芳香族基であり；そして
Ｌは結合基（ここで、ｐは０もしくは１である）
で表されるジスルフィド化合物を含んでなる写真要素。
【発明の詳細な説明】
【０００１】
【発明の属する技術分野】
本発明は、写真カラー印画紙に関する。本発明は、特にヨウ塩化銀乳剤及びジスルフィド化合物を利用したカラー印画紙に関する。
【０００２】
【従来の技術】
露光後にカラー写真プリントを形成する際、プリントを、現像液で処理する必要がある。現像中、ハロゲン化銀とカラーカプラーとを含有するゼラチンが軟化され、水溶液透過性となる。カラー印画紙が現像液中にあるとき及び現像液から取り出した直後、容易に傷（スクラッチ）がつくことがある。カラー印画紙の表面にこのような傷があると、印画紙上に許容できない像が形成されることとなる。印画紙に傷がつくと、印画紙において現像されているハロゲン化銀粒子のカブリが生じる。このカブリは、非像様粒子現像を生じ、プリント上にライン状欠陥が現れる。
【０００３】
従来、ウエット・アブレージョンによって生じる像の歪曲を最小限とするための努力がなされてきた。これらの努力に関する記載のある代表的な特許に、ヨーロッパ特許第２４４，１８４号及び米国特許第５，５４３，２８１号がある。
【０００４】
【発明が解決しようとする課題】
カラー写真印画紙におけるウエット・アブレージョンに対する耐性を向上させることがまだ必要とされている。
本発明の目的は、向上したカラー画像形成ができるカラー写真印画紙を提供することである。
【０００５】
本発明のさらなる目的は、処理中のウエット・アブレージョン欠陥に対する耐性が向上したカラー印画紙を提供することである。
【０００６】
【課題を解決するための手段】
本発明のこれら及び他の利点は、一般的に、ヨウ塩化銀粒子を含んでなる写真乳剤であって、前記粒子がさらにオスミウム及びルテニウムを含んでなり、０．１〜１２０ｍｇ／Ａｇモルの量の金と０．１〜２０ｍｇ／Ａｇモルの量のイオウで化学増感され、そして下式：
【０００７】
【化３】
0003996249.tif 000002
【０００８】
（式中、
Ｘは独立的に−Ｏ−、−ＮＨ−もしくは−ＮＲ−（ここで、Ｒは置換基である）であり、
ｍ及びｒは独立的に０、１もしくは２であり；
Ｍは−Ｈもしくはカチオン種であり；
Ａｒは芳香族基であり；そして
Ｌは結合基（式中、ｐは０もしくは１である）
で表されるジスルフィド化合物を含んでなる、写真乳剤を提供することにより達成される。
【０００９】
特に好ましい実施態様では、本発明の乳剤は、カラー写真印画紙に利用される。
【００１０】
【発明の実施の形態】
本発明は、従来のカラー印画紙材料に対して非常に数多くの利点がある。本発明の印画紙では、処理中にアブレージョンにより生じる欠陥に対して向上した耐性を有する。この印画紙は、より迅速な処理を可能とし且つ印画紙取扱いにおける小さな機械の差異及び欠陥に左右されない方法で処理中に取り扱うことができる。また、本発明の印画紙では、像が印画紙上で露光されたネガに忠実であり、且つ処理中に導入される非画像アーチファクトに左右されないので、向上した画像形成が得られる。また、これらの利点は、全て、従来のカラープリント材料で得られる写真スピードを低下させることなく得られる。また、本発明のカラー印画紙では、現像でプリントにカブリが導入されないので、背景カブリレベルが一定に低いことから、カラープリントの低濃度部で向上した画像形成が得られる。用語の定義
ハロゲン化銀粒子及び乳剤に関する用語「高塩化物」は、総銀基準で少なくとも９０モル％の総塩化物濃度を示すのに用いられる。
【００１１】
二種以上のハロゲン化物を含有する粒子及び乳剤に関して、ハロゲン化物は、それらの濃度上昇順序で記載される。
「臭塩化銀」又は「ヨウ塩化銀」と称される粒子及び乳剤は、特記のない限りは、不純物又は機能的に重要でないレベルの記載されていないハロゲン化物（例えば、総銀基準で０．５Ｍ％未満）を含有する。
【００１２】
用語「立方粒子」は、６つの｛１００｝結晶面により境界が定められている粒子を示すのに用いられる。典型的には、粒子のコーナーとエッジは、熟成のために多少の丸みを示すが、６つの｛１００｝結晶面以外には確認できる結晶面を示さない。６つの｛１００｝結晶面は、等距離間隔である３対の平行｛１００｝結晶面を形成する。
【００１３】
写真スピードは、濃度０．８で写測定した。相対スピードは、相対対数単位で示され、したがって「相対対数スピード」と称される。。例えば、相対感度差３０相対対数単位＝０．３０ｌｏｇＥ（式中、Ｅは露光量（単位：ルクス・秒）である）。
本発明の一態様によれば、反射支持体を含んでなる写真プリント要素が提供され、前記支持体上に塗布された少なくとも青色光像記録乳剤層単位は、分散剤と、ヨウ塩化銀粒子であって、３対の等距離間隔の平行｛１００｝結晶面を含んでなり、総銀の少なくとも５０％を有するコア、厚さ５ｎｍ（５０オングストローム）超のヨウ化物非含有表面シェル及び最大ヨウ化物濃度を有する亜表面シェルを形成する制御された非均一ヨウ化物分布で総銀基準で０．０５〜３モル％のヨウ化物を含有するヨウ塩化銀粒子とを含んでなる感放射線性乳剤を含有している。
【００１４】
本発明の写真プリント要素は、反射支持体と、前記支持体上に塗布された、少なくとも一種の輻射線感受性立方粒子高塩化物画像形成乳剤とを含んでなる。
本発明の乳剤は、記録要素を、ブラウン管（ＣＲＴ）、発光ダイオード（ＬＥＤ）又はレーザー等の適当な源を用いて、一種以上の高エネルギービームで走査してピクセル・バイ・ピクセルモードで短時間露光する、電子印刷に用いることができる。このような方法は、例えば、米国特許第５，１２６，２３５号（Ｈｉｏｋｉ）；ヨーロッパ特許出願第４７９  １６７  Ａ１号及びヨーロッパ特許出願第５０２  ５０８  Ａ１号を含む特許文献に記載されている。また、電子印刷の数多くの基本原理は、Ｈｕｎｔ，Ｔｈｅ  Ｒｅｐｒｏｄｕｃｔｉｏｎ  ｏｆ  Ｃｏｌｏｕｒ，第４版、第３０６頁〜第３０７頁（１９８７）に記載されている。
【００１５】
従来達成できなかったレベルの感度並びに前述の目的で挙げ且つ下記の試料で示した特性等の有利な特性が、ヨウ化物を粒子内に制御された非均一分布で含有させることにより実現できることが初めてわかった。具体的には、粒子を形成する総銀の少なくとも５０（好ましくは８５）％を析出させて粒子のコア部を形成した後、ホスト（コア）粒子上に形成されるシェル内に最大ヨウ化物濃度を位置させ、次に最大ヨウ化物濃度を有するシェルをさらにヨウ化物を添加することなく銀及び塩化物イオンを析出させることにより亜表面に変換させる。
【００１６】
ヨウ塩化銀粒子は、総銀基準で０．０５〜３．０モル％の範囲のヨウ化物濃度での場合に性能が高まる。好ましくは、総ヨウ化物濃度は、総銀基準で０．１〜１．０モル％の範囲である。ヨウ塩化銀粒子内の総ヨウ化物濃度よりも重要なことに、ヨウ化物の配置状態がある。
粒子のコア部にヨウ化物を含有させても、光効率を顕著に高めないヨウ化物が加わったこととなる。総ヨウ化物レベルを不必要に上昇するのを避けるために、全ての場合において粒子の中央（コア）部におけるヨウ化物濃度が最大含有ヨウ化物濃度未満であることが意図される。好ましくは、粒子のコア部におけるヨウ化物濃度は、平均総ヨウ化物濃度の半分未満であり、最適には、コアは、ヨウ化物を実質的に含有しない、即ち、意図的にヨウ化物を添加することなく形成される。ヨウ化物を同一総レベルで含有する乳剤を比較すると、スピード増強は、ヨウ化物を粒子の中央部から排除する度合いと直接に関係がある。
【００１７】
粒子のコア部にヨウ化物を添加すると、ホスト（コア）粒子上にヨウ塩化銀シェルが形成される。さらに変更を加えることなくこれらのシェル化粒子を写真プリント要素に使用しようとすると、得られる性能が著しく悪い。粒子の表面のヨウ化物濃度が高いと、本発明の要件を満たす乳剤と比較して、両方の乳剤を同一最小濃度まで増感したときにスピードが低下し、そうでない場合には、写真反射プリント要素の許容できる性能特性と適合しない程度にまで最小濃度が増加する。
【００１８】
スピードを増加させ且つ最小濃度を低下させるために、ヨウ化物非含有シェルをヨウ塩化銀シェル上に析出させて、それを亜表面シェルに変換する。亜表面シェルを埋め込む深さは、亜表面シェルにおけるヨウ化物が潜像担持粒子の現像の最初に現像剤にアクセスできないようにし、且つ潜像を含まない粒子における現像全体を通じてアクセスできないようにする深さを選ぶ。意図する表面シェルの厚さは、反射プリント写真要素で用いられる乳剤において５ｎｍ（５０オングストローム）超である。表面シェル厚さは、勿論、総銀の５０（好ましくは８５）％の最小コア要件と適合するいずれのレベルまで上昇してもよい。亜表面シェルは、総銀基準で０．０５モル％のヨウ化物しか提供できないので、表面シェルは、粒子のコア部により提供されない銀の全てよりもわずかに小さい割合しか占めることができないことが明らかである。総銀の５０％よりもわずかに小さい（好ましくは１５％よりもわずかに小さい）割合を占める表面シェルが、具体的に意図される。
【００１９】
最大ヨウ化物濃度が亜表面シェルに存在すれば、それ自体、写真スピードを増加させるのに十分である。亜表面シェルにおけるヨウ化物の含有により写真スピードをさらに高めることができれば、乳剤独特の刺激蛍光放出スペクトルを示すことがさらに分かった。具体的には、写真感度のさらなる増強は、明らかに１０°Ｋの３９０ｎｍ輻射線で刺激したときに、４５０〜４７０ｎｍの波長範囲で、５００ｎｍ（以下、「基準放出波長」と称する）での刺激蛍光放出強度の少なくとも２倍であるピーク刺激蛍光放出を生じる乳剤によることが分かった。５００ｎｍでの放出は、粒子中の塩化物に起因するものである。ヨウ化物が存在しない（及びしたがってヨウ化物誘発結晶格子変動がない）と、４５０〜４７０ｎｍの波長範囲における刺激蛍光放出のピーク強度は比較的低く、典型的には基準放出波長での強度よりも小さい。
【００２０】
４５０〜４７０ｎｍの波長範囲で基準波長放出の２倍を超えるピーク蛍光放出を刺激する結晶格子欠陥を得るために必要とする総銀基準のヨウ化物レベルは、極めて低い。蛍光放出分布又は乳剤感度を決定するのは、ヨウ化物の総濃度ではなく、ヨウ化物が適切に導入されたときに形成する結晶格子欠陥である。結晶格子欠陥をアニーリングするスローヨウ化物イオン導入をすることにより、最高感度レベルの乳剤により示される刺激放出分布を生じることなく上記した最小レベルを超えるヨウ化物イオン濃度を組み込むことができる。下記における試料の乳剤調製では、本発明の好ましい実施態様である刺激放出分布及び感度レベルの増強が得られるヨウ化物イオンの含有が示されている。感度の増強を促進するパラメータは、（１）ヨウ化物の局在濃度の増加、及び／又は（２）析出中にヨウ化物イオンの急激な導入（以下、「ダンプヨウ化物」添加とも称する）である。（１）及び／又は（２）と結合したときに、総ヨウ化物濃度の増加によっても、光効率のレベルが高くなる。本発明の配置状態に関する要件なしに総ヨウ化物濃度を増加すると、写真スピードは増加できるが、これにより、いままでに報告されており且つ写真反射プリント要素用乳剤を選択に際して避けていたヨウ化物イオン含有量の上昇の欠点が生じる。
【００２１】
粒子内に最大ヨウ化物相を埋め込むことは、単に光効率レベルを高めることと適合するだけでなく、実際に、さらなる感度増強が得られることは驚くべきことである。最大ヨウ化物相を粒子の内部にシフトすると、潜像も内部にシフトすると考えられるが、詳細な研究から、潜像は以前として粒子表面で形成されることが分かった。本発明は、構造的特徴の導入と性能の増強の観察との実験による相関によるものであり、得られる性能特性を十分に説明できる理論は考えられていない。
【００２２】
最初、単分散塩化銀立方粒子（即ち、６つの｛１００｝結晶面からなる粒子）から出発した後、ヨウ化物を導入することにより十四面体粒子（即ち、６つの｛１００｝結晶面と８つの｛１１１｝結晶面からなる十四面体粒子）が生じることがことが分かった。さらに研究を行なったところ、一つの｛１１１｝結晶面しか完成粒子に存在しないことがあることが判明した。さらにまだ研究を行なったところ、本発明の乳剤は、立方粒子乳剤となることができることが分かった。したがって、少なくとも｛１１１｝結晶面（及び通常十四面体粒子）が存在すると、粒子が本発明の教示により製造されたのかもしれないという都合のよい目に見える糸口が得られるが、一つ以上の｛１１１｝結晶面は、上記した本発明の予想外の性能上の利点を小さくしないで除去したり存在しなくするようにできる粒子形成の副産物であるという結論に達した。
【００２３】
写真感度の増加が得られるヨウ化物配置状態の立方粒子ヨウ塩化銀乳剤の製造は、最大ヨウ化物濃度領域を析出する前に、いずれかの都合のよい通常の高塩化物立方粒子析出法を用いることにより、即ち、銀析出の少なくとも最初の５０（好ましくは少なくとも最初の８５）％を導入することにより行なうことができる。最初に形成される高塩化物立方粒子は、次にさらなる粒子成長のホストとしての役割を果たす。一つの具体的に意図される好ましい態様では、ホスト乳剤は、単分散塩化銀立方粒子乳剤である。粒子の総組成要件に一致する低レベルのヨウ化物及び／又は臭化物も、ホスト粒子内に存在してもよい。ホスト粒子は、十四面体形態等の他の立体形態を含むことができる。製造法のホスト粒子要件を満たす乳剤を形成する方法は、当該技術分野において公知である。例えば、粒子の最大ヨウ化物濃度領域の成長の前に、米国特許第４，２６９，９２７号（Ａｔｗｅｌｌ）、ＥＰＯ  ０  ０８０  ９０５（田中）、米国特許第４，８６５，９６２号（長谷部等）、ＥＰＯ  ０  ２９５  ４３９（Ａｓａｍｉ）、米国特許第５，２５２，４５４号（Ｓｕｚｕｍｏｔｏ等）又は米国特許第５，２５２，４５６号（大島等）（これらに記載の開示は、引用することにより本明細書の開示の一部とされる）に記載の析出法を用いることができる。但し、この場合、臭化物イオンを粒子表面又は表面付近に配置する析出法（存在する場合には）を除く。別法を述べれば、ホスト粒子は、上記で引用したものにより教示されている析出法を用いて、調製する粒子の最高塩化物濃度領域を調製することにより調製できる。
【００２４】
総銀の少なくとも５０％（好ましくは少なくとも８５％）を占めるホスト粒子集団を調製したら、増加した濃度のヨウ化物を乳剤に導入して最大ヨウ化物濃度を有する粒子領域を形成する。ヨウ化物イオンは、好ましくはアンモニウム又はアルカリ金属ヨウ化物塩等の可溶性塩として導入される。ヨウ化物イオンは、銀及び／又は塩化物イオンの添加と同時に導入できる。別法として、ヨウ化物イオンを単独で導入した後、直ちに、銀イオンの導入を、さらなる塩化物イオンの導入とともにか、さらなる塩化物イオン導入なしに行なう。最大ヨウ化物濃度領域をもっぱらホスト粒子の表面に隣接する塩化物イオンを置換することにより導入するよりは、最大ヨウ化物濃度領域をホスト粒子上に成長させるのが好ましい。
【００２５】
ヨウ化物の含有により生じる結晶格子変動の局在化を最大とするために、ヨウ化物イオンをできるだけ迅速に導入することが好ましい。即ち、粒子の最大ヨウ化物濃度領域を形成しているヨウ化物イオンは、好ましくは３０秒未満、最適には１０秒未満で導入する。ヨウ化物をもっとゆっくりと導入するときには、より迅速なヨウ化物導入により得られるのと同等の感度の増加を達成するのに、多少もっと多い量のヨウ化物（但し、上記した範囲内）が必要であり、最小濃度レベルは多少高くなる。よりゆっくりとヨウ化物を添加するのは、特により大きなバッチサイズ乳剤調製において達成するのが操作的に簡単である。したがって、少なくとも１分間（好ましくは少なくとも２分間）、好ましくは銀の同時導入中ヨウ化物を添加することが具体的に意図される。
【００２６】
ヨウ化物を、よりゆっくりと、好ましくは少なくとも１分間（好ましくは、少なくとも２分間）かけ且つ、同時に添加される銀濃度基準で５モル％より大きな濃度で添加すると、乳剤の粒子間変動を減少する利点が実現できることが分かった。例えば、ヨウ化物をもっとゆっくりと導入し、上記した濃度レベルより上に維持すると、十分に明瞭な輪郭の十四面体粒子が調製された。５モル％を超える濃度では、ヨウ化物は、｛１１１｝結晶面の出現を促進するように作用すると思われる。塩化銀におけるヨウ化物の飽和レベル以下、典型的には約１３モル％以下の局部ヨウ化物濃度を用いることができる。米国特許第５，２８８，６０３号（Ｍａｓｋａｓｋｙ）（引用することにより本明細書の開示の一部とされる）は、塩化銀におけるヨウ化物飽和レベルについて述べている。
【００２７】
いずれかの都合のよい常法により、最大ヨウ化物濃度領域の析出に続いてさらなる粒子成長を行なうことができる。可溶性銀及び塩化物塩を通常のダブルジェット導入することにより、表面シェルとして塩化銀を析出できる。別法として、特に比較的薄い表面シェルが意図される場合には、可溶性銀塩を単独で導入し、追加の塩化物イオンを分散媒体により提供することができる。
【００２８】
粒子析出の終わりに、粒子は、立方粒子（６つの｛１００｝結晶面により完全に境界が定められている）から、６つの｛１００｝結晶面の他に場合によっては確認できる｛１１１｝面を有する粒子、及び両縁での６つの｛１００｝結晶面と８つの｛１１１｝結晶面とを有する十四面体粒子にわたる種々の立体形態をとることができる。
【００２９】
種々の立体粒子形状の乳剤の性能を調査したところ、これらの乳剤の性能は、主にヨウ化物の含有及び粒子サイズ分散の均一性によって決定されるとの結論に達した。ヨウ塩化銀粒子は、比較的単分散である。ヨウ塩化銀粒子は、好ましくは粒子サイズ変動係数３５％未満、最適には２５％未満である。もっとはるかに低い粒子サイズ変動係数が実現できるが、分散性が最小になるにつれて、実現される利点の度合いが次第に小さくなる。
【００３０】
本発明の好ましい態様では、粒子の面心立方結晶格子に、写真感度を増加できるルテニウム及びオスミウムドーパントを含有せしめることが具体的に意図される。
具体的態様において、ドーパントとして下式を満足するヘキサ配位錯体を使用することが意図される：
（Ｉ）        〔ＭＬ6 〕n 
（式中、ＭはＲｕ+ 2 又はＯｓ+ 2 の充満フロンティア軌道多価金属イオンであり；
Ｌ6 は独立して選択することができる６個の配位錯体リガンドを表すが、但し、リガンドの少なくとも４個はアニオンリガンドであり、リガンドの少なくとも１個（好ましくは少なくとも３個及び最適には少なくとも４個）はいずれのハロゲン化物リガンドよりも電気陰性が高く；そして
ｎは−１、−２、−３又は−４である。
【００３１】
以下に、本発明で使用できるドーパントの具体例を示す：：
〔Ｒｕ（ＣＮ）6 〕- 4 
〔Ｏｓ（ＣＮ）6 〕- 4 
〔ＲｕＣｌ（ＣＮ）5 〕- 4 
〔ＯｓＢｒ（ＣＮ）5 〕- 4 
〔ＲｕＦ2 （ＣＮ）4 〕- 4 
〔ＯｓＣｌ2 （ＣＮ）4 〕- 4 
〔Ｒｕ（ＣＮ）5 （ＯＣＮ）〕- 4 
〔Ｒｕ（ＣＮ）5 （Ｎ3 ）〕- 4 
〔Ｏｓ（ＣＮ）5 （ＳＣＮ）〕- 4 
〔Ｒｕ（ＣＯ）2 （ＣＮ）4 〕- 1 
〔Ｏｓ（ＣＮ）Ｃｌ5 〕-4
〔ＩｒＢｒ2 （ＣＮ）4 〕- 3 
〔Ｉｒ（ＣＮ）6 〕- 3 
〔ＩｒＢｒ（ＣＮ）5 〕- 3 
〔Ｉｒ（ＣＮ）5 （ＨＯＨ）〕- 2 
〔Ｉｒ（ＣＮ）4 （オキサレート）〕- 3 
【００３２】
これらのドーパントは、粒子内のいずれの位置でも効果がある。一般的に、ドーパントを銀基準で粒子の外面部５０％に含有させると、よりよい結果が得られる。ドーパントを、確実に実際に粒子構造に含有させ且つ粒子表面と単に関連させないために、粒子の最大ヨウ化物濃度領域を形成する前に、ドーパントを導入することが好ましい。したがって、ドーパント導入の最適粒子領域は、粒子を形成する総銀の５０〜８５％の範囲の銀によって形成される領域である。即ち、ドーパントの導入は、総銀の５０％が導入された後に開始するのが最適であり、且つ総銀の８５％が析出したときまでに完了するのが最適である。ドーパントは、全てを一度に導入することもできるし、粒子析出が継続している間の期間にわたって反応容器に流入することもできる。
【００３３】
オスミウムドーパントは、一般的に１×１０-10 〜１×１０-7モル／銀モルの量で使用する。オスミウムの好ましい量は、最良の写真性能の面から、１×１０-10 〜１×１０-8モル／銀モルである。ルテニウムドーパントは、１×１０-8〜1 ×１０-3モル／銀モルの量で適当に利用される。ルテニウムの好ましい量は、最良の写真性能の面から、１×１０-6〜1 ×１０-3モル／銀モルの量である。
【００３４】
本発明のヨウ塩化銀乳剤を含有する写真要素のコントラストは、ヨウ塩化銀粒子をニトロシル又はチオニトロシルリガンドを含有する六配位錯体でドープすることによりさらに増加できる。この種の好ましい配位錯体は、下式により表される：
（ＩＩＩ）        〔ＴＥ4 （ＮＺ）Ｅ’〕r 
（式中、ＴはＯｓ又はＲｕであり；
Ｅは架橋リガンドであり；
Ｅ’はＥ又はＮＺであり；
ｒはゼロ、−１、−２又は−３であり；そして
Ｚは酸素又はイオウである）。
【００３５】
Ｅリガンドは、ドーパントに見られるいずれの形態をとることもできる。式ＩＩＩを満足する適当な配位錯体の一覧が、米国特許第４，９３３，２７２号（ＭｃＤｕｇｌｅ等）（ここに開示されている内容は、引用することにより本明細書の開示の一部とされる）に記載されている。
析出後であって且つ化学増感前に、乳剤をいずれか都合のよい常法により洗浄できる。通常の洗浄法が、上記したＲｅｓｅａｒｃｈ  Ｄｉｓｃｌｏｓｕｒｅ、アイテム３６５４４、セクションＩＩＩ、Ｅｍｕｌｓｉｏｎ  ｗａｓｈｉｎｇに開示されている。
【００３６】
乳剤は、写真プリント要素に有用であることが知られているいずれかの平均粒子サイズで調製できる。０．１５〜２．５μｍの範囲の平均粒子サイズが典型的であり、０．２〜２．０μｍの範囲の平均粒子サイズが一般的に好ましい。
本発明の金及びイオウ化学増感剤は、いずれかの適当な公知の種類でよい。適当な金及びイオウ増感剤の典型例が、１９９６年９月発行Ｒｅｓｅａｒｃｈ  Ｄｉｓｃｌｏｓｕｒｅ、アイテム３８９５７のセクションＩＶに記載されている。好ましいものは、良好な感度及び低カブリの面から、コロイド状硫化第一金である。
【００３７】
乳剤の仕上げ中に、金属リガンドを添加することができる。本発明では、イリジウムリガンドを仕上げ中に添加して良好な相反則性能を有するプリント材料を製造することが好ましい。イリジウムは、ドーパントについて上記したような化合物であり、１×１０- 9 〜１×１０- 5 ｍｇ／Ａｇモルの量で添加する。好ましい量は、最良の写真性能の面から、１×１０- 8 〜１×１０- 6 ｍｇ／Ａｇモルである。
【００３８】
乳剤は、いずれかの都合のよい方法で分光増感できる。分光増感及び分光増感色素の選択については、例えば上記したＲｅｓｅａｒｃｈ  Ｄｉｓｃｌｏｓｕｒｅ、アイテム３６５４４、セクションＶ、Ｓｐｅｃｔｒａｌ  ｓｅｎｓｉｔｉｚａｔｉｏｎ  ａｎｄ  ｄｅｓｅｎｓｉｔｉｚａｔｉｏｎに開示されている。
本発明で使用される乳剤は、シアニン、メロシアニン、複合シアニン及びメロシアニン（即ち、トリ−、テトラ−及び多核シアニン及びメロシアニン）、スチリル、メロスチリル、ストレプトシアニン、ヘミシアニン、アリーリデン、アロポーラーシアニン及びエナミンシアニンなどのポリメチン色素類等の種々の種類から選択される色素で分光増感できる。
【００３９】
強色増感、即ち、あるスペクトル領域における分光増感が色素単独の一つの濃度から得られる分光増感又は複数の色素の相加効果から生じる分光増感よりも大きい増感、を生じる分光増感色素を組み合わせて使用できる。強色増感は、分光増感色素と、安定剤、カブリ防止剤、現像促進剤又は抑制剤、塗布助剤、蛍光増白剤及び帯電防止剤等の他の添加剤との選択された組み合わせを用いて達成できる。いくつかの機構のいずれか一つだけでなく、強色増感が可能な化合物も、Ｇｉｌｍａｎ、Ｐｈｏｔｏｇｒａｐｈｉｃ  Ｓｃｉｅｎｃｅ  ａｎｄ  Ｅｎｇｉｎｅｅｅｒｉｎｇ、第１８巻、１９７４年、第４１８頁〜４３０頁に説明されている。
【００４０】
ヨウ塩化銀乳剤は、好ましくは熟成によるカブリの変化を防止する。好ましいカブリ防止剤は、以下のグループから選択できる：
Ａ．メルカプト基を、複素環系における隣接窒素原子に連結している炭素原子に結合して含有しているメルカプト複素環窒素化合物、
Ｂ．カルコゲンがイオウ、セレン又はテルルである第四芳香族カルコゲンアゾリウム塩、
Ｃ．イオン化性水素を複素環系における窒素原子に結合して含有しているトリアゾール又はテトラゾール、
Ｄ．各Ｘが二価イオウ、セレン又はテルルであることを特徴とする炭素間に−Ｘ−Ｘ−結合を含んでなるジカルコゲニド化合物。
【００４１】
本発明の写真乳剤は、複数の乳剤を含むことができるのは勿論のことである。ブレンドした乳剤層又は別個の乳剤層単位を含む写真要素のように、複数の乳剤を用いる場合、乳剤の全ては、本発明で意図されているヨウ塩化銀乳剤であることができる。また、一種以上の通常の乳剤を、本発明のヨウ塩化銀乳剤と組み合わせて用いることもできる。例えば、塩化銀又は臭塩化銀等の別の乳剤を、本発明によるヨウ塩化銀乳剤とブレンドして、特定の像形成要件を満たすようにすることができる。例えば、異なる感度の乳剤を、常法によりブレンドして、特定の目的とする写真特性を得ることができる。乳剤をブレンドする代わりに、ブレンドできる乳剤を別個の層として塗布することによっても同じ効果を得ることができる。高感度乳剤と低感度乳剤とを、別個の層として、高感度乳剤層が露光輻射線に最初に当たるように位置させて塗布することは、当該技術分野において周知である。低感度乳剤層が最初に露光輻射線に当たるように塗布する時、得られる像のコントラストが高くなる。具体例が、上記したＲｅｓｅａｒｃｈ  Ｄｉｓｃｌｏｓｕｒｅ、アイテム３６５４４、セクションＩ、「乳剤粒子及び調製（Ｅｍｕｌｓｉｏｎ  ｇｒａｉｎｓ  ａｎｄ  ｔｈｅｉｒ  ｐｒｅｐａｒａｔｉｏｎ）」、サブセクションＥ、「配合、層及び性能カテゴリー（Ｂｌｅｎｄｓ，ｌａｙｅｒｓ  ａｎｄ  ｐｅｒｆｏｒｍａｎｃｅ  ｃａｔｅｇｏｒｉｅｓ）」に記載されている。
【００４２】
乳剤層だけでなく、オーバーコート及び中間層等の任意に設けられる追加の層は、処理液浸透性ビヒクル及びビヒクル変性添加剤を含有する。典型的には、これらの層（単一又は複数）は、硬膜剤を添加することにより変性されるゼラチン又はゼラチン誘導体等の親水性コロイドを含有している。これらの種類の物質の例示が、上記したＲｅｓｅａｒｃｈ  Ｄｉｓｃｌｏｓｕｒｅ、アイテム３６５４４、セクションＩＩ、「ビヒクル、ビヒクルエクステンダー、ビヒクル様添加剤及びビヒクル関連添加剤（Ｖｅｈｉｃｌｅ，ｖｅｈｉｃｌｅ  ｅｘｔｅｎｄｅｒｓ，ｖｅｈｉｃｌｅ−ｌｉｋｅ  ａｄｄｅｎｄａ  ａｎｄ  ｖｅｈｉｃｌｅ  ｒｅｌａｔｅｄ  ａｄｄｅｎｄａ）」になされている。写真要素のオーバーコート及び他の層は、Ｒｅｓｅａｒｃｈ  Ｄｉｓｃｌｏｓｕｒｅ、アイテム３６５４４、セクションＶＩ、「ＵＶ色素／蛍光増白剤／蛍光色素（ＵＶ  ｄｙｅｓ／ｏｐｔｉｃａｌ  ｂｒｉｇｈｔｅｎｅｒｓ／ｌｕｍｉｎｅｓｃｅｎｔ  ｄｙｅｓ）」、パラグラフ（１）に例示されているような紫外線吸収剤を含むのが有用である。オーバーコートが存在する時には、オーバーコートは、表面接着性を減少させるために艶消剤を含有するのが有効である。界面活性剤を一般的に塗布層に添加して、塗布を容易にする。また、可塑剤及び滑剤を一般的に添加して、写真要素の物理的取扱いを容易にする。帯電防止剤を一般的に添加して、静電的放電を減少させる。界面活性剤、可塑剤、滑剤及び艶消剤が、上記したＲｅｓｅａｒｃｈＤｉｓｃｌｏｓｕｒｅ、アイテム３６５４４、セクションＩＸ、「塗膜の物性変更添加剤（Ｃｏａｔｉｎｇ  ｐｈｙｓｉｃａｌ  ｐｒｏｐｅｒｔｙ  ｍｏｄｉｆｙｉｎｇ  ａｄｄｅｎｄａ）」に記載されている。
【００４３】
好ましくは、本発明の写真要素は、通常の処理液脱色性ハレーション防止層を、乳剤層と支持体との間か、支持体の裏面に塗布して含む。このような層は、上記したＲｅｓｅａｒｃｈ  Ｄｉｓｃｌｏｓｕｒｅ、アイテム３６５４４、セクションＶＩＩＩ、「吸収及び散乱物質（Ａｂｓｏｒｂｉｎｇ  ａｎｄ  Ｓｃａｔｔｅｒｉｎｇ  Ｍａｔｅｒｉａｌｓ）」、サブセクションＢ、「吸収物質（Ａｂｓｏｒｂｉｎｇ  ｍａｔｅｒｉａｌｓ）」及びサブセクションＣ「放電（Ｄｉｓｃｈａｒｇｅ）」に説明されている。
【００４４】
本発明の具体的に好ましい用途は、多色像を形成することを意図したカラー写真要素、特にカラープリント（例えば、カラー印画紙）写真要素である。多色像形成写真要素では、少なくとも３つの重畳乳剤層単位を支持体に塗布して青色、緑色及び赤色露光輻射線を別個に記録する。青色記録乳剤層単位は、典型的には処理によりイエロー色素像を形成するように構成し、緑色記録乳剤層単位は、典型的には処理によりマゼンタ色素像を形成するように構成し、そして赤色記録乳剤層単位は、典型的には処理によりシアン色素像を形成するように構成する。各乳剤層単位は、スペクトルの青色、緑色及び赤色領域の同じものに対して増感した１層、２層、３層又はそれ以上の乳剤層を別個に含むことができる。複数の乳剤層が同一の乳剤層単位に存在する時、これらの乳剤層は典型的には感度が異なる。典型的には、バラストしたヒドロキノン又はアミノフェノール等の酸化された現像剤スキャベンジャーを含有する中間層を、乳剤層単位間に介在させて色汚染を回避する。また、紫外線吸収剤も、一般的に乳剤層単位上又は中間層に塗布する。乳剤層単位のいずれの通常のシーケンスを用いてもよいが、以下のシーケンスが最も典型的である：
【００４５】
0003996249.tif 000003
【００４６】
多色写真要素における上記層や他の層及び層配置は、上記したＲｅｓｅａｒｃｈ  Ｄｉｓｃｌｏｓｕｒｅ、アイテム３６５４４、セクションＸＩ、「層及び層配置（Ｌａｙｅｒｓ  ａｎｄ  ｌａｙｅｒ  ａｒｒａｎｇｅｍｅｎｔｓ）」にさらに例示されている。
多色写真要素の各乳剤層単位は、色素像形成化合物を含有している。色素像は、色素の選択的分解、形成又は物理的除去により形成できる。予備成形した色素を物理的に除去することにより像を形成する要素構成が、Ｒｅｓｅａｒｃｈ  Ｄｉｓｃｌｏｓｕｒｅ、第３０８巻、１９８９年１２月、アイテム３０８１１９、セクションＶＩＩ、「色材」、パラグラフＨに説明されている。色素又は色素前駆体の分解により像を形成する要素構成が、上記したＲｅｓｅａｒｃｈ  Ｄｉｓｃｌｏｓｕｒｅ、アイテム３６５４４、セクションＸ、「色素像形成材及び調整剤、サブセクションＡ、「銀色素漂白」に説明されている。色素形成カプラーは、上記したＲｅｓｅａｒｃｈ  Ｄｉｓｃｌｏｓｕｒｅ、アイテム３６５４４、セクションＸ、サブセクションＢ、「像色素形成カプラー」に説明されている。また、乳剤層単位に、上記したＲｅｓｅａｒｃｈ  Ｄｉｓｃｌｏｓｕｒｅ、アイテム３６５４４、セクションＸ、サブセクションＣ、「像色素調整剤」及びサブセクションＤ、「色相調整剤／安定化」に例示されている色素像調整剤、色素色相調整剤及び像色素安定剤を含有せしめることも意図される。色素、色素前駆体、上記関連添加剤及び溶媒（例えば、カプラー溶媒）を、上記したＲｅｓｅａｒｃｈ  Ｄｉｓｃｌｏｓｕｒｅ、アイテム３６５４４、セクションＸ、サブセクションＥ、「分散並びに色素及び色素前駆体」に例示されているように、分散体として乳剤層に含有させることができる。
【００４７】
写真要素は、支持体と、前記支持体に担持された少なくとも一層の感光性ハロゲン化銀乳剤層とを含んでなり、前記の少なくとも一層の感光性ハロゲン化銀乳剤層が色素形成カプラーと水不溶性ポリマーの分散体を含んでなり、前記ポリマーが約８０℃以下のガラス転移温度を有し、且つ水素結合ドナーである官能基を有するポリマーを形成するモノマー単位少なくとも１５重量％から形成されている。
【００４８】
カラー印画紙の製造に有用な材料は、さらに現在商業的に使用されているもの、例えば、Ｅａｓｔｍａｎ  Ｋｏｄａｋ  Ｃｏｍｐａｎｙにより販売されているＥＤＧＥ（商標）、ＰＯＲＴＲＡ（商標）又はＳＵＰＲＡ（商標）カラー印画紙、富士写真フィルムにより販売されているＦＵＪＩ（商標）ＦＡ系カラー印画紙、小西六工業により販売されているＫＯＮＩＫＡ（商標）ＱＡ系カラー印画紙、Ｅａｓｔｍａｎ  Ｋｏｄａｋ  Ｃｏｍｐａｎｙにより販売されているＤＵＲＡＴＲＡＮＳ（商標）又はＤＵＲＡＣＬＥＡＲ（商標）ディスプレーフィルム及び小西六工業により販売されているＫＯＮＳＥＮＳＵＳ−ＩＩ（商標）ディスプレーフィルムにより例示される。本発明の利点は、これらの処方のいずれかを修正して本明細書に記載の要件に一致させることにより達成できる。達成される利点の正確な程度は、勿論、処方の正確な詳細に依存するが、これらは、当業者には容易に明らかであろう。
【００４９】
さらに、当該要素は、４当量カプラー、好ましくは２当量カプラーとなることができる、置換ピラゾロトリアゾール又は置換３−アミノピラゾロンマゼンタ色素形成像カプラーを含んでいてもよい。用語「当量」は、カプリング反応において形成される像色素の１モル当りの還元される銀の間の形式的な化学量論的関係を示す。米国特許第５，０９１，２９７号、第５，２７０，１５３号、第４，６７５，２８０号、第４，７５５，４５５号、第４，９５４，４３１号、第５，１１０，７１８号、第５，０８４，３７５号、第４，６００，６８８号、第４，４４３，５３６号、及び第４，８３０，９５５号に記載されているカプラー及びカプラー混合物は、本発明の実施にさらに有用である。
【００５０】
本発明のカラー写真ディスプレー要素に使用できるカプラーは、色素１モルを形成するのに必要とするＡｇ+ の原子数に応じて、４当量又は２当量として定義できる。銀レベルを減少させることを意図する場合には、一般的に２当量カプラーを使用するのが好ましい。４当量カプラーは、一般的にカプリング部位の水素を異なるカプリング脱離基で置き換えることにより２当量カプラーに転化できる。カプリング脱離基は、当該技術分野において公知である。このような基は、カプラーの反応性を変更できる。このような基は、カプラーが、写真記録材料に塗布されているか、他の層である層に、カプラーからの放出後、色素形成、色素の色相調整、現像加速又は抑制、漂白加速又は抑制、電子移動の容易化、色修正等の機能を果たすことにより、有利に影響することができる。このようなカプリング脱離基の代表的な種類には、例えば、クロロ、アルコキシ、アリールオキシ、ヘテロオキシ、スルホニルオキシ、アシルオキシ、アシル、ヘテロシクリル、スルホンアミド、メルカプトテトラゾール、ベンゾチアゾール、アルキルチオ（メルカプトプロピオン酸等）、アリールチオ、ホスホニルオキシ及びアリールアゾがある。これらのカプリングオフ基は、当該技術分野において、例えば、米国特許第２，４５５，１６９号、第３，２２７，５５１号、第３，４３２，５２１号、第３，４７６，５６３号、第３，６１７，２９１号、第３，８８０，６６１号、第４，０５２，２１２号及び第４，１３４，７６６号；並びに英国特許及び公開公報第１，４６６，７２８号、第１，５３１，９２７号、第１，５３３，０３９号、第２，００６，７５５Ａ号及び第２，０１７，７０４Ａ号（これらに開示されている内容は、引用することにより本明細書の開示の一部とされる）に記載されている。
【００５１】
米国特許第２，３６７，５３１号、第２，４２３，７３０号、第２，４７４，２９３号、第２，７７２，１６２号、第２，８９５，８２６号、第３，００２，８３６号、第３，０３４，８９２号、第３，０４１，２３６号、第４，８８３，７４６号並びに”Ｆａｒｂｋｕｐｐｌｅｒ  −  Ｅｉｎｅ  Ｌｉｔｅｒａｔｕｒｅ  Ｕｂｅｒｓｉｃｈｔ”、Ａｇｆａ  Ｍｉｔｔｅｉｌｕｎｇｅｎ、第ＩＩＩ巻、第１５６頁〜第１７５頁（１９６１）等の代表的な特許及び刊行物に記載されている酸化された発色現像主薬と反応してシアン色素を形成するカプラー等の像色素形成カプラーを、本発明の要素に含めてもよい。
【００５２】
本発明の要素に含有させることができる酸化された発色現像主薬と反応してマゼンタ色素を形成するカプラーは、米国特許第２，６００，７８８号、第２，３６９，４８９号、第２，３４３，７０３号、第２，３１１，０８２号、第２，９０８，５７３号、第３，０６２，６５３号、第３，１５２，８９６号、第３，５１９，４２９号並びに”Ｆａｒｂｋｕｐｐｌｅｒ  −  Ｅｉｎｅ  Ｌｉｔｅｒａｔｕｒｅ  Ｕｂｅｒｓｉｃｈｔ”、Ａｇｆａ  Ｍｉｔｔｅｉｌｕｎｇｅｎ、第ＩＩＩ巻、第１２６頁〜第１５６頁（１９６１）等の代表的な特許及び刊行物に記載されている。好ましくは、このようなカプラーは、酸化された発色現像主薬と反応してマゼンタ色素を形成するピラゾロン類、ピラゾロトリアゾール類、又はピラゾロベンゾイミダゾールである。とりわけ好ましいカプラーは、１Ｈ−ピラゾロ〔５，１−ｃ〕−１，２，４−トリアゾール及び１Ｈ−ピラゾロ〔１，５−ｂ〕−１，２，４−トリアゾールである。１Ｈ−ピラゾロ〔５，１−ｃ〕−１，２，４−トリアゾールカプラーの例が、英国特許第１，２４７，４９３号、第１，２５２，４１８号、第１，３９８，９７９号；米国特許第４，４４３，５３６号、第４，５１４，４９０号、第４，５４０，６５４号、第４，５９０，１５３号、第４，６６５，０１５号、第４，８２２，７３０号、第４，９４５，０３４号、第５，０１７，４６５号及び第５，０２３，１７０号に記載されている。１Ｈ−ピラゾロ〔１，５−ｂ〕−１，２，４−トリアゾールの例が、ヨーロッパ特許出願第１７６，８０４号、第１７７，７６５号；米国特許第４，６５９，６５２号、第５，０６６，５７５号及び第５，２５０，４００号に見出すことができる。
【００５３】
典型的なピラゾロアゾール及びピラゾロンカプラーは、下式で表される：
【００５４】
【化４】
0003996249.tif 000004
【００５５】
（式中、Ｒａ及びＲｂは独立的にＨ又は置換基であり；Ｒｃは置換基（好ましくはアリール基）であり；Ｒｄは置換基（好ましくはアニリノ、カルボンアミド、ウレイド、カルバモイル、アルコキシ、アリールオキシカルボニル、アルコキシカルボニル、又はＮ−複素環基）であり；Ｘは水素又はカプリングオフ基を表し；そしてＺａ、Ｚｂ及びＺｃは独立的に置換されたメチン基、＝Ｎ−、＝Ｃ−、又は−ＮＨ−であり、但し、Ｚａ−Ｚｂ結合又はＺｂ−Ｚｃ結合が二重結合であり、他のものが単結合であり、そしてＺｂ−Ｚｃ結合が炭素−炭素二重結合であるとき、芳香族環の一部分を形成してよく、Ｚａ、Ｚｂ及びＺｃの少なくとも一つが基Ｒｂに接続したメチン基を表す）。
【００５６】
酸化された発色現像主薬と反応してイエロー色素を形成し且つ本発明の要素に有用であるカプラーは、米国特許第２，８７５，０５７号、第２，４０７，２１０号、第３，２６５，５０６号、第２，２９８，４４３号、第３，０４８，１９４号、第３，４４７，９２８号並びに”Ｆａｒｂｋｕｐｐｌｅｒ  −  ＥｉｎｅＬｉｔｅｒａｔｕｒｅ  Ｕｂｅｒｓｉｃｈｔ”、Ａｇｆａ  Ｍｉｔｔｅｉｌｕｎｇｅｎ、第ＩＩＩ巻、第１１２頁〜第１２６頁（１９６１）等の代表的な特許及び刊行物に記載されている。このようなカプラーは、典型的には開鎖ケトメチレン化合物である。また、例えば、ヨーロッパ特許出願第４８２，５５２号、第５１０，５３５号、第５２４，５４０号、第５４３，３６７号；並びに米国特許第５，２３８，８０３号に記載されているもの等のイエローカプラーも好ましい。
【００５７】
ポリマー含有カプラー分散体は、例えば、米国特許第３，６１９，１９５号及び第４，８５７，４４９号に記載されているような、前記ポリマーと前記色素形成カプラーとを含んでなる混合油溶液を乳化することにより調製できる。
好ましい実施態様によれば、色素形成カプラーのポリマー含有分散体は、ローデッドラテックス分散体として調製することもできる。これらは、少なくとも３種類の方法によって調製できる。例えば、米国特許第４，２０３，７１６号に記載されている第一の方法では、ローディングされる疎水性の写真学的に有用な化合物を揮発性又は水混和性補助溶媒に溶解し、この溶液をポリマーラテックスを含有する水溶液と混合し、そしてこの分散体を追加の水溶液で希釈するか、補助溶媒を蒸発させてローディングを生じさせることが含まれる。ローデッドラテックス配合物を調製するための第二のより好ましい方法は、１９９５年２月１７日出願の同時出願、同時継続、普通譲渡の米国特許出願第０８／３９０，４００号（ここに開示されている内容全体は、引用することにより本明細書の開示の一部とされる）に記載されているようにして、写真学的に有用な化合物を含んでなる油状溶液又は油状溶液の水性分散液を、ポリマーラテックスの存在下で剪断又は乱流条件に附し、十分な剪断によりローディングを生じさせることである。ある種のローデッドラテックス配合物を調製するための第三の可能な方法は、１９９５年２月１７日出願の同時出願、同時継続、普通譲渡の米国特許出願第０８／３９０，７２２号（ここに開示されている内容全体は、引用することにより本明細書の開示の一部とされる）に記載されているようにして、単にポリマーラテックスを、揮発性有機溶媒を含有しない分散油状溶液と、界面活性剤の存在下、油状溶液とラテックスが混和するように十分な時間混合してから分散体を塗布してローディングを生じさせることである。
【００５８】
これらの分散体に使用されるポリマーは、分散体の疎水性分散相の成分として含有させるのに十分な程度に疎水性である。ポリマーは、塊状重合法や溶液重合法により調製できる。可能な重合法のうちとりわけ好ましい方法は、溶液中でビニルモノマーをラジカル重合させる方法である。
好ましいラテックスポリマーには、乳化重合により調製される付加ポリマーなどがある。とりわけ好ましいものは、実質的に水混和性又は揮発性溶媒をモノマーに添加してないラテックスとして調製されたポリマーである。また、ポリマー溶液又は自己分散ポリマーの乳化により調製された分散付加又は縮合ポリマーも適当である。
【００５９】
とりわけ好ましいラテックスポリマーには、水性エマルジョン中でビニルモノマーをラジカル重合することにより調製されたものなどがある。水不溶性ホモポリマーを形成するモノマーを含んでなるポリマーが好ましく、もしポリマー全体の組成がラテックスを形成するに十分に水不溶性であるならば、水溶性ホモポリマーを与えるモノマーを含んでなることもできるこのようなモノマーのコポリマーでもよい（例えば、コポリマーは、実質的に水不溶性のままである限りは、限定された量のイオン性モノマー（例えば、約１〜１０重量％）を含んでいてもよい）。
【００６０】
また、本発明の乳剤組成物を、「典型的で好ましいカラー印画紙、カラーネガ及びカラー反転写真要素及び処理」、Ｒｅｓｅａｒｃｈ  Ｄｉｓｃｌｏｓｕｒｅ、１９９５年２月、アイテム３７０３８に記載の要素に有利に含有させることができることも意図される。
種々の種類の硬膜剤が、本発明の要素との関連で有用である。特に、ビス（ビニルスルホニル）メタン、ビス（ビニルスルホニル）メチルエーテル、１，２−ビス（ビニルスルホニルアセトアミド）エタン、２，４−ジクロロ−６−ヒドロキシ−ｓ−トリアジン、トリアクリロイル−トリアジン、及びピリジニウム１−（４−モルホリニルカルボニル）−４−（２−スルホエチル）内部塩が特に有用である。また、米国特許第４，４１８，１４２号、第４，６１８，５７３号、第４，６７３，６３２号、第４，８６３，８４１号、第４，８７７，７２４号、第５，００９，９９０号、第５，２３６，８２２号に開示されているような、いわゆる高速作用硬膜剤も有用である。
【００６１】
また、本発明は、コロイド状銀ゾル又はイエロー、シアン及び／又はマゼンタフィルター色素を水中油滴型分散体、ラテックス分散体又は固体粒子分散体として含んでなる、フィルター色素層を含有する写真要素と組み合わせて使用してもよい。さらに、「スミアリング」カプラーを含有する要素（例えば、米国特許第４，３６６，２３７号；ヨーロッパ特許第９６，５７０号；米国特許第４，４２０，５５６号及び第４，５４３，３２３号に記載のようなもの）とともに使用してもよい。
【００６２】
本発明の概念を用いて、Ｒｅｓｅａｒｃｈ  Ｄｉｓｃｌｏｓｕｒｅ、１９７９年１１月、アイテム１８７１６及びＲｅｓｅａｒｃｈ  Ｄｉｓｃｌｏｓｕｒｅ、アイテム３７０３８、１９９５年２月（ここに開示されている内容は、引用することにより本明細書の開示の一部とされる）に記載のような、反射カラープリントを得ることが具体的に意図される。本発明の材料は、米国特許第４，９１７，９９４号に記載のようなｐＨ調整支持体上に塗布した写真要素；酸素透過性の減少した支持体上に塗布した写真要素（ヨーロッパ特許第５５３，３３９号）；エポキシ溶媒（ヨーロッパ特許第１６４，９６１号）；ニッケル錯体安定剤（例えば、米国特許第４，３４６，１６５号、第４，５４０，６５３号及び第４，９０６，５５９号）；カルシウム等の多価カチオンに対する感受性を減少させるための米国特許第４，９９４，３５９号に記載されるいるようなもの等のバラステッドキレート化剤；及び米国特許第５，０６８，１７１号に記載のような汚染減少化合物、と組み合わせて使用できる。
【００６３】
カラー印画紙要素は、典型的に０．８０ｇ／ｍ2 未満の総銀を含有している。カラー印画紙処理の環境上の影響を減少させる必要があるので、要素に使用する総銀の量をできるだけ減少させるのが好ましい。したがって、０．６５ｇ／ｍ2 未満の総銀レベルが好ましく、０．５５ｇ／ｍ2 未満のレベルがさらに好ましい。含有させた銀を潜像形成にのみに使用し、一方、過酸化水素等の別の酸化剤が主要酸化剤としての役割を果たして発色現像剤と反応する、いわゆる現像増幅プロセスを使用することにより、カラー印画紙写真要素に使用する総銀を０．１０ｇ／ｍ2 未満までさらに減少することができる。このようなプロセスは当該技術分野において周知であり、例えば、米国特許第４，７９１，０４８号、第４，８８０，７２５号及び第４，９５４，４２５号；ヨーロッパ特許第４８７，６１６号；国際公開特許出願第ＷＯ９０／０１３，０５９号、第ＷＯ９０／０１３，０６１号、第ＷＯ９１／０１６，６６６号、第ＷＯ９１／０１７，４７９号、第ＷＯ９２／００１，９７２号、第ＷＯ９２／００５，４７１号、第ＷＯ９２／００７，２９９号、第ＷＯ９３／００１，５２４号、第ＷＯ９３／０１１，４６０号；並びにドイツ国公開特許出願第ＯＬＳ４，２１１，４６０号に記載されている。
【００６４】
金及びイオウは、典型的には、金０．１〜１２０ｍｇ／Ａｇモル及びイオウ０．１〜２０ｍｇ／Ａｇモルで利用される。金及びイオウの好ましい量は、金０．５〜５０ｍｇ／Ａｇモル及びイオウ０．５〜５ｍｇ／Ａｇモルである。最も好ましくは、２〜６０ｍｇ／２５０ｍ2 ／ハロゲン化銀乳剤粒子表面積のコロイド状硫化金である。
【００６５】
本発明のジスルフィド化合物は、下式で表される：
【００６６】
【化５】
0003996249.tif 000005
【００６７】
（式中、Ａｒは単環又は縮合環（好ましくは炭素数６〜１０、より好ましくは炭素数６）の芳香族基である）。適当な芳香族基としては、例えば、ナフチル及びフェニルがある。Ａｒは、さらに置換されていてもよく、非置換であってもよく、より好ましくはＡｒは非置換のものである。適当な置換基としては、例えば、アルキル基（例えば、メチル、エチル、ヘキシル）、フルオロアルキル基（例えば、トリフルオロメチル）、アルコキシ基（例えば、メトキシ、エトキシ、オクチルオキシ）、アリール基（例えば、フェニル、ナフチル、トリル）、ヒドロキシル基、ハロゲン原子、アリールオキシ基（例えば、フェノキシル）、アルキルチオ基（例えば、メチルチオ、ブチルチオ）、アリールチオ基（例えば、フェニルチオ）、アシル基（例えば、アセチル、プロピオニル、ブチリル、バレリル）、スルホニル基（例えば、メチルスルホニル、フェニルスルホニル）、アシルアミノ基、スルホニルアミノ基、アシルオキシ基（例えば、アセトシキ、ベンゾオキシ）、カルボキシル基、シアノ基、スルホ基及びアミノ基がある。単純なアルキル基及びアシルアミノ基が好ましい。
【００６８】
Ｘは、独立的に−Ｏ−、−ＮＨ−又は−ＮＲ−である。最も好ましいＸは、−ＮＨ−である。もしＸが−ＮＲ−であるならば、Ｒは写真乳剤においてジスルフィド化合物の意図する機能を妨害せず且つ化合物の水溶性を維持する置換基である。適当な置換基には、例えば、アルキル基（例えば、メチル、エチル、ヘキシル）、フルオロアルキル基（例えば、トリフルオロメチル）、アリール基（例えば、フェニル、ナフチル、トリル）、スルホニル基（例えば、メチルスルホニル、フェニルスルホニル）がある。単純なアルキル基及び単純なフルオロアルキル基が好ましい。
【００６９】
ｒ及びｍは、独立的に０、１又は２である。したがって、芳香族基の一つだけが置換されている化合物が含まれる。好ましくは、ｍ及びｒは、両方とも１である。Ｘは、独立的にイオウに対して芳香族核におけるいずれかの位置にある。より好ましくは、分子は、対称であり、好ましくはＸはパラ位又はオルト位にある。
【００７０】
Ｌは、結合基である。ｐは、０又は１である。好ましくは、Ｌは、非置換アルキレン基であり、通常−（ＣＨ2 ）n −（式中、ｎは０〜１１の範囲であり、好ましくは１〜３である）である。Ｌの他の例を、以下に示す。
【００７１】
【化６】
0003996249.tif 000006
【００７２】
Ｍは、水素原子又はもしカルボキシル基がそのイオン化された形態にあるならばカチオン種である。カチオン種は、金属イオン又は有機イオンでよい。有機カチオンとしては、例えば、アンモニウムイオン（例えば、アンモニウム、テトラメチルアンモニウム、テトラブチルアンモニウム）、ホスホニウムイオン（例えば、テトラフェニルホスホニウム）及びグアニジル基がある。好ましくは、Ｍは、水素又はアルカリ金属カチオンであり、ナトリウム又はカリウムイオンが最も好ましい。
【００７３】
本発明のジスルフィド化合物の例を、以下に示す。化合物Ｉ−Ａ〜Ｉ−Ｈが好ましく、化合物Ｉ−Ｄ及びＩ−Ｅが最も好ましい。
【００７４】
【化７】
0003996249.tif 000007
【００７５】
【化８】
0003996249.tif 000008
【００７６】
【化９】
0003996249.tif 000009
【００７７】
【化１０】
0003996249.tif 000010
【００７８】
【化１１】
0003996249.tif 000011
【００７９】
【化１２】
0003996249.tif 000012
【００８０】
【化１３】
0003996249.tif 000013
【００８１】
本発明の可溶化二硫化物は、容易に入手可能な原料を用いて、容易に調製される。可溶性二硫化物のほとんどは、二硫化アミノフェニル又は二硫化ヒドロキシフェニルと適当な環状無水物とを反応させた後、重炭酸ナトリウム等の遊離二酸をそのアニオン形に添加することにより得ることができる。他の可溶性二硫化物は、二硫化アミノフェニル又は二硫化ヒドロキシフェニルとジカルボン酸モノエステルのモノクロリドとを反応させた後、エステルを加水分解してカルボン酸とすることにより得ることができる。
【００８２】
本発明のジスルフィド化合物は、いずれかの適当な量で使用できる。本発明に適当な典型的な量は、０．１〜５００ｍｇ／Ａｇモルである。好ましい量は、約１〜約１００ｍｇ／Ａｇモルである。低カブリを維持して最良の写真感度を提供するには、２〜５０ｍｇ／Ａｇモルが最も好ましい。
以下、実施例により、本発明の実施を説明する。これらの実施例は、本発明の全ての可能な変更態様であることを意図しない。「部」及び「％」は、特記のない限りは、重量基準である。
【００８３】
【実施例】
試料１
ほぼ等モル量の硝酸銀溶液と塩化ナトリウム溶液を、ゼラチンしゃく解剤とチオエーテル熟成剤とを入れて十分に攪拌した反応器に添加することにより、イエロー乳剤ＹＥ１を調製した。得られた乳剤は、エッジ長さが０．６μｍである立方状粒子を含有していた。硫化第一金のコロイド状懸濁液を添加することによりこの乳剤を最適増感し、昇温して６０℃とした。この昇温中に、青色増感色素、色素１、ヘキサクロロイリジウム酸カリウム、リップマン臭化物及び１−（３−アセトアミドフェニル）−５−メルカプトテトラゾールを添加し、続いて冷却した。ＹＥ１を塗布フォーマット１に使用して、印画紙試料１を作製した。試料１について、感度、色調濃度及びウエット・アブレージョン感受性を、以下のようにして測定した。
【００８４】
写真性能の評価
各多色多層塗膜を、３０００°Ｋの１７００ルクスタングステンランプにより０．５秒間露光した後、ローラートランスポートプロセッサーにおいてＫＯＤＡＫ  ＥＫＴＡＣＯＬＯＲ  ＲＡ−4 処理薬剤で処理した。赤感性層の濾過はラッテン７０であり、緑感性層についてはラッテン９９＋０．３中性濃度であり、青感性層についてはラッテン４８＋２Ｂ＋０．８中性濃度であった。乳剤塗膜性能は、（ａ）濃度０．８での写真スピード（相対対数露光量単位）、（ｂ）スピードポイントよりも０．２ＬｏｇＥ低い露光量での小スケール「足」濃度により判断した。
【００８５】
ウエット・アブレージョン感受性の測定
写真要素試料１〜５を、露光し、ＫＯＤＡＫ  ＥＫＴＡＣＯＬＯＲ  ＲＡ−4 処理薬剤により処理した。現像液に約１０秒間入れ、固まりを増加させて直径１．６ｍｍ（０．０６３インチ）の針に適用し、試料の乳剤側に衝突させた。使用重量は、６〜３０ｇであった。印画紙に目に見えるマークがないか検査した。印画紙に、全ての重量でマークが見られたときには、その印画紙は、「不良」とした。一方、マークが観察されなかった時には、その印画紙は、「良好」とした。
試料２
ヨウ化カリウムを、製造プロセスの９０％±３％で添加して、粒子に、銀の０．２％±０．１％でヨウ化銀の帯を形成した以外は、試料１と同様にしてイエロー乳剤ＹＥ２を調製した。硫化第一金のコロイド状懸濁液を添加することによりこの乳剤を最適増感し、昇温して６０℃とした。この昇温中に、青色増感色素、色素１、ヘキサクロロイリジウム酸カリウム、リップマン臭化物及び１−（３−アセトアミドフェニル）−５−メルカプトテトラゾールを試料１のようにして添加した。ＹＥ２を塗布フォーマット１に使用して、印画紙試料２を作製した。試料２について、感度、濃度及び感受性を、試料１のようにして測定した。
試料３
ペンタクロロニトロシルオスミウム酸セシウムを製造プロセスの１％〜７０％添加し、ヘキサシアノルテニウム酸カリウムを製造法の７５〜８０％添加した後、ヨウ化カリウムを製造法の９０％±３％で添加して粒子に銀の０．２％±０．１％でヨウ化銀の帯を形成した以外は、試料２と同様にしてイエロー乳剤ＹＥ３を調製した。得られた乳剤は、エッジ長さが０．６μｍの立方状粒子を含有していた。硫化第一金のコロイド状懸濁液を添加することによりこの乳剤を最適増感し、昇温して６０℃とした。この昇温中に、青色増感色素、色素１、ヘキサクロロイリジウム酸カリウム、リップマン臭化物及び１−（３−アセトアミドフェニル）−５−メルカプトテトラゾールを添加した。ＹＥ３を塗布フォーマット１に使用して、印画紙試料３を作製した。試料３について、感度、濃度及び感受性を、試料１のようにして測定した。
試料４
ペンタクロロニトロシルオスミウム酸セシウムを、試料ＹＥ３で使用したよりも５０％上である絶対レベルで、製造プロセスの１％〜７０％添加し、ヘキサシアノルテニウム酸カリウムを製造プロセスの７５〜８０％添加し、ヨウ化カリウムを製造プロセスの９０％±３％で添加して粒子に銀の０．２％±０．１％でヨウ化銀の帯を形成した以外は、試料３と同様にしてイエロー乳剤ＹＥ４を調製した。得られた乳剤は、エッジ長さが０．６μｍの立方状粒子を含有していた。硫化第一金のコロイド状懸濁液を添加することによりこの乳剤を最適増感し、昇温して６０℃とした。この昇温中に、青色増感色素、色素１、ヘキサクロロイリジウム酸カリウム、リップマン臭化物及び１−（３−アセトアミドフェニル）−５−メルカプトテトラゾールを添加した。ＹＥ４を塗布フォーマット１に使用して、印画紙試料４を作製した。試料４について、感度、濃度及び感受性を、試料１のようにして測定した。
試料５
ペンタクロロニトロシルオスミウム酸セシウムを製造プロセスの１％〜７０％添加し、ヘキサシアノルテニウム酸カリウムを製造プロセスの７５〜８０％添加し、ヨウ化カリウムを製造法の９０％±３％で添加して粒子に銀の０．２％±０．１％でヨウ化銀の帯を形成した以外は、試料４と同様にしてイエロー乳剤ＹＥ５を調製した。得られた乳剤は、エッジ長さが０．６μｍの立方状粒子を含有していた。添加物Ｉ−Ｅ及び硫化第一金のコロイド懸濁液を添加することによりこの乳剤を最適増感し、昇温して６０℃とした。この昇温中に、青色増感色素、色素１、ヘキサクロロイリジウム酸カリウム、リップマン臭化物及び１−（３−アセトアミドフェニル）−５−メルカプトテトラゾールを添加した。ＹＥ５を塗布フォーマット１に使用して、印画紙試料５を作製した。試料５について、感度、濃度及び感受性を、試料１のようにして測定した。
【００８６】
試料１〜５の測定結果を、表１に示す。表１から、試料１の所望の感度及び足濃度位置が、試料５によってのみ達成でき、試料５が試料１よりも、優れたウエット・アブレージョン感受性及び足濃度を示す点で向上していることが明らかである。
0003996249.tif 000014
塗布フォーマット１              レイダウン  ｍｇ／ｍ2 
層：青感性層
ゼラチン                              １３００
青感性銀                                ６４０
Ｙ−１                                  ４４０
ＳＴ−１                                ４４０
Ｓ−１                                  １９０
層：中間層
ゼラチン                                ６５０
ＳＣ−１                                  ５５
Ｓ−１                                  １６０
層：緑感性層
ゼラチン                              １１００
緑感性銀                                  ７０
Ｍ−１                                  ２７０
Ｓ−１                                    ７５
Ｓ−２                                    ３２
ＳＴ−２                                  ２０
ＳＴ−３                                １６５
ＳＴ−４                                ５３０
層：ＵＶ中間層
ゼラチン                                ６３５
ＵＶ−１                                  ３０
ＵＶ−２                                １６０
ＳＣ−１                                  ５０
Ｓ−３                                    ３０
Ｓ−１                                    ３０
層：赤感性層
ゼラチン                              １２００
赤感性銀                                １７０
Ｃ−１                                  ３６５
Ｓ−１                                  ３６０
ＵＶ−２                                ２３５
Ｓ−４                                    ３０
ＳＣ−１                                    ３
層：ＵＶオーバーコート
ゼラチン                                ４４０
ＵＶ−１                                  ２０
ＵＶ−２                                １１０
ＳＣ−１                                  ３０
Ｓ−３                                    ２０
Ｓ−１                                    ２０
層：ＳＯＣ
ゼラチン                                ４９０
ＳＣ−１                                  １７
ＳｉＯ2                                 ２００
界面活性剤                                  ２
付表
【００８７】
【化１４】
0003996249.tif 000015
【００８８】
ＳＴ−１＝Ｎ−ｔ−ブチルアクリルアミド／ｎ−ブチルアクリレートコポリマー（５０：５０）
Ｓ−１＝フタル酸ジブチル
【００８９】
【化１５】
0003996249.tif 000016
【００９０】
Ｓ−２＝フタル酸ジウンデシル
【００９１】
【化１６】
0003996249.tif 000017
【００９２】
Ｓ−３＝１，４−シクロヘキシルジメチレンビス（２−エチルヘキサノエート）
【００９３】
【化１７】
0003996249.tif 000018
【００９４】
Ｓ−４＝２−（２−ブトキシエトキシ）エチルアセテート
【００９５】
【化１８】
0003996249.tif 000019
【００９６】
【発明の効果】
本発明によれば、処理中のウエット・アブレージョンに対する耐性が向上した写真カラー印画紙が提供される。この印画紙は、処理中に湿潤状態にある間、非像様現像が印画紙表面のアブレージョンに起因しないので、向上した像形成が得られる。
【００９７】
本発明の他の好ましい態様を請求項との関連において次に記載する。
（態様１）ヨウ塩化銀粒子を含んでなる写真乳剤であって、前記粒子がさらにオスミウム及びルテニウムを含んでなり、０．１〜１２０ｍｇ／Ａｇモルの量の金と０．１〜２０ｍｇ／Ａｇモルの量のイオウで化学増感され、そして下式：
【００９８】
【化１９】
0003996249.tif 000020
【００９９】
（式中、
Ｘは独立的に−Ｏ−、−ＮＨ−もしくは−ＮＲ−（式中、Ｒは置換基である）であり、
ｍ及びｒは独立的に０、１もしくは２であり；
Ｍは−Ｈもしくはカチオン種であり；
Ａｒは芳香族基であり；そして
Ｌは結合基（ここで、ｐは０もしくは１である）
で表されるジスルフィド化合物を含んでなる、ことを特徴とする写真乳剤。
【０１００】
（態様２）前記オスミウムが、ニトロシル錯体を含んでなる、態様１に記載の写真乳剤。
（態様３）前記ルテニウムが、シアン化物錯体を含んでなる、態様１に記載の写真乳剤。
（態様４）前記金が、０．１〜１２０ｍｇ／Ａｇモルの量で存在する、態様１に記載の写真乳剤。
【０１０１】
（態様５）前記イオウが、０．５〜５ｍｇ／Ａｇモルの量で存在する、態様１に記載の写真乳剤。
（態様６）前記ヨウ塩化物乳剤のハロゲン化銀粒子が、立方粒子の相対的配向及び間隔を満たす｛１００｝結晶面により部分的に境界が定められており、総銀基準で０．０５〜１モル％のヨウ化物を含有し、最大ヨウ化物濃度が粒子の中心よりも表面に近く位置している、態様１に記載の乳剤。
【０１０２】
（態様７）前記ジスルフィド化合物において、ｍ及びｒが１であり；Ａｒが炭素数６〜１０の芳香族基であり；ｐが１であり；そしてＬが−（ＣＨ2 ）n −（ここで、ｎは０〜１１である）である、態様１に記載の写真乳剤。
（態様８）前記ジスルフィド化合物において、Ａｒが炭素数６の芳香族環であり；Ｌが−（ＣＨ2 ）n −（ここで、ｎは１〜３である）であり；そしてＭが−Ｈ−又はアルカリ金属カチオンである、態様１に記載の写真乳剤。
【０１０３】
（態様９）前記ジスルフィド化合物において、Ｘは−ＮＨ−である、態様１に記載の写真乳剤。
（態様１０）前記ハロゲン化銀乳剤が、５０モル％超塩化銀である、態様１に記載の写真乳剤。
（態様１１）前記ハロゲン化銀乳剤が、９５モル％超塩化銀である、態様１に記載の写真乳剤。
【０１０４】
（態様１２）前記粒子が、イリジウムをさらに含んでなる、態様１に記載の写真乳剤。
（態様１３）前記イリジウムが、１×１０- 9 〜１×１０- 5 モル／銀モルの量で存在する、態様１１に記載の写真乳剤。
（態様１４）前記乳剤の前記ヨウ塩化銀粒子が、
３対の等距離間隔の平行｛１００｝結晶面を含んでなり、
総銀の少なくとも５０％を有するコア、厚さ５ｎｍ超のヨウ化物非含有表面シェル及び最大ヨウ化物濃度を有する亜表面シェルを形成する制御された非均一ヨウ化物分布で総銀基準で０．０５〜３モル％のヨウ化物を含有する、態様１に記載の写真乳剤。
【０１０５】
（態様１５）前記ヨウ塩化銀粒子の粒子サイズの変動係数が、３５％未満であり、態様１４に記載の乳剤。
（態様１６）前記コアが、総銀の少なくとも８５％を含有する、態様１４に記載の乳剤。
（態様１７）粒子を形成するヨウ化物が、粒子のコアから排除されている、態様１４に記載の乳剤。
【０１０６】
（態様１８）前記コアが、粒子を形成している総銀の少なくとも８５％を占める、態様１４に記載の乳剤。
（態様１９）前記乳剤を、１０°Ｋの３９０ｎｍの電磁輻射線に当てたときに、４５０〜４７０ｎｍの波長範囲及び５００ｎｍで刺激蛍光放出を示し、４５０〜４７０ｎｍの波長範囲での刺激蛍光放出のピーク強度が５００ｎｍでの刺激蛍光放出強度の２倍を超える、態様１４に記載の写真乳剤。
【０１０７】
（態様２０）ヨウ塩化銀粒子を含む写真乳剤を含んでなる写真要素であって、前記粒子がさらにオスミウム及びルテニウムを含んでなり、０．１〜１２０ｍｇ／Ａｇモルの量の金と０．１〜２０ｍｇ／Ａｇモルの量のイオウで化学増感され、そして下式：
【０１０８】
【化２０】
0003996249.tif 000021
【０１０９】
（式中、
Ｘは独立的に−Ｏ−、−ＮＨ−もしくは−ＮＲ−（式中、Ｒは置換基である）であり、
ｍ及びｒは独立的に０、１もしくは２であり；
Ｍは−Ｈもしくはカチオン種であり；
Ａｒは芳香族基であり；そして
Ｌは結合基（ここで、ｐは０もしくは１である）
で表されるジスルフィド化合物を含んでなる写真要素。
【０１１０】
（態様２１）前記写真要素が青感性層を含んでなり、前記青感性層がイエローカプラーと水不溶性ポリマーとを含んでなり、前記ポリマーが約８０℃以下のガラス転移温度を有し、且つ水素結合ドナーである官能基を有するポリマーを形成するモノマー単位少なくとも１５重量％から形成されている、ことを特徴とする、態様２０に記載の写真要素。
【０１１１】
（態様２２）前記写真要素が緑感性層を含んでなり、前記緑感性層がピラゾロアゾールカプラーを含んでなる、態様２０に記載の写真要素。
（態様２３）前記ピラゾロアゾールカプラーが、
【０１１２】
【化２１】
0003996249.tif 000022
【０１１３】
からなるカプラーを含んでなる、態様２２に記載の写真要素。
（態様２４）前記乳剤の前記ヨウ塩化銀粒子が、
３対の等距離間隔の平行｛１００｝結晶面を含んでなり、
総銀の少なくとも５０％を有するコア、厚さ５ｎｍ超のヨウ化物非含有表面シェル及び最大ヨウ化物濃度を有する亜表面シェルを形成する制御された非均一ヨウ化物分布で総銀基準で０．０５〜３モル％のヨウ化物を含有する、態様２０に記載の写真要素。
【０１１４】
（態様２５）前記ヨウ塩化銀粒子の粒子サイズの変動係数が、３５％未満であり、態様２４に記載の写真要素。
（態様２６）前記コアが、総銀の少なくとも８５％を含有する、態様２４に記載の写真要素。
（態様２７）粒子を形成するヨウ化物が、粒子のコアから排除されている、態様２４に記載の写真要素。
【０１１５】
（態様２８）前記コアが、粒子を形成している総銀の少なくとも８５％を占める、態様２４に記載の写真要素。
（態様２９）前記乳剤を、１０°Ｋの３９０ｎｍの電磁輻射線に当てたときに、４５０〜４７０ｎｍの波長範囲及び５００ｎｍで刺激蛍光放出を示し、４５０〜４７０ｎｍの波長範囲での刺激蛍光放出のピーク強度が５００ｎｍでの刺激蛍光放出強度の２倍を超える、態様２４に記載の写真要素。
【０１１６】
（態様３０）前記ポリマーが、約６０℃未満のＴg を有する、態様２１に記載の写真要素。
（態様３１）前記ポリマーが、約４５℃未満のＴg を有する、態様２１に記載の写真要素。
（態様３２）前記ポリマーが、約４０℃以下のＴg を有する、態様２１に記載の写真要素。
【０１１７】
（態様３３）前記ポリマーが、Ｔg が約８０℃を超えるホモポリマーを形成するＨ結合を供与できるモノマーと、Ｔg が約４０℃未満のホモポリマーを形成するエチレン性不飽和コモノマーとのコポリマーである、態様２１に記載の写真要素。
（態様３４）前記ポリマーが、Ｈ結合を供与できるアルキルアクリルアミドと、Ｔg が約４０℃未満のホモポリマーを形成するエチレン性不飽和コモノマーとのコポリマーである、態様３３に記載の写真要素。
【０１１８】
（態様３５）前記ポリマーが、アルキルアクリルアミドとアクリレートエステルとのコポリマーである、態様３４に記載の写真要素。
（態様３６）前記ポリマーが、乳化重合により調製されたラテックスである、態様２１に記載の写真要素。
（態様３７）前記ラテックスが、アニオン性モノマー約１〜１０重量％含んでなる、態様３６に記載の写真要素。
【０１１９】
（態様３８）前記イエローカプラーが、分散体の形態であり、前記色素形成カプラーを添加したラテックス分散体と前記ポリマーラテックスとを含んでなる、態様３７に記載の写真要素。
（態様３９）前記イエロー色素形成カプラーが、アシルアセトアニリド化合物である、態様２１に記載の写真要素。
【０１２０】
（態様４０）前記イエロー色素形成カプラーが、ピバロイルアセトアニリド化合物である、態様２１に記載の写真要素。
（態様４１）前記ポリマーが、Ｔg が約８０℃を超えるホモポリマーを形成するＨ結合を供与できるモノマーと、Ｔg が約４０℃未満のホモポリマーを形成するエチレン性不飽和コモノマーとのコポリマーである、態様２１に記載の写真要素。
【０１２１】
（態様４２）前記ポリマーが、Ｈ結合を供与できるアルキルアクリルアミドと、Ｔg が約４０℃未満のホモポリマーを形成するエチレン性不飽和コモノマーとのコポリマーである、態様２１に記載の写真要素。
（態様４３）前記ポリマーが、アルキルアクリルアミドとアクリレートエステルとのコポリマーである、態様２１に記載の写真要素。
【０１２２】
（態様４４）前記ハロゲン化銀乳剤層が青感性ハロゲン化銀乳剤を含んでなり、前記ポリマーがエチレン性不飽和モノマーから得たコポリマーを含んでなり、前記コポリマーが水素結合ドナーである官能基を有するモノマー２０〜８０重量％と水素結合ドナーであるモノマーよりも水に対する溶解度が低いモノマー少なくとも２０重量％とを含んでなる、態様２１に記載の写真要素。
【０１２３】
（態様４５）前記ポリマーが、アルキルアクリルアミドモノマー２０〜８０重量％と、前記アルキルアクリルアミドモノマーよりも水への溶解度が低いモノマー少なくとも２０重量％とを含んでなる、態様４４に記載の写真要素。
（態様４６）前記色素形成カプラーと水不溶性ポリマーの分散体が、永久カプラー溶媒を実質的に含有しない、態様２１に記載の写真要素。
【０１２４】
（態様４７）前記粒子が、イリジウムをさらに含んでなる、態様２１に記載の写真要素。
（態様４８）前記イリジウムが、１×１０- 9 〜１×１０- 5 モル／銀モルの量で存在する、態様２１に記載の写真要素。
以上、本発明を、特に、好ましい実施態様により詳細に説明したが、本発明の精神及び範囲内において修正及び変更を行なうことができることは、理解されるところであろう。